(57)【要約】【課題】従来の水性液ゲル化剤及び水性液ゲルは、経日による品質変化を起こす、水系ゲル作成時の原料の水への溶解性が不良、生成した水系ゲルの透明性が低い、水系ゲル作成時にアンモニアが発生し原料である香料を変質させる等の問題があり、芳香剤として好ましくない。【解決手段】エチレン性不飽和化合物及び無水マレイン酸の共重合体とオニウムカチオン及び／又はアンモニウムとの反応による反応生成物（Ａ）と、下記架橋剤（Ｂ１）〜（Ｂ４）からなる群より選ばれる少なくとも１つの架橋剤とを含んでなる水性液（Ｃ）用ゲル化剤。架橋剤（Ｂ１）：多価エポキシ基含有化合物架橋剤（Ｂ２）：多価オキサゾリン基含有化合物架橋剤（Ｂ３）：多価カルボジイミド基含有化合物架橋剤（Ｂ４）：多価アジリジン基含有化合物【選択図】  なし【特許請求の範囲】
【請求項１】
エチレン性不飽和化合物及び無水マレイン酸の共重合体とオニウムカチオン及び／又はアンモニウムとの反応による反応生成物（Ａ）と、下記架橋剤（Ｂ１）〜（Ｂ４）からなる群より選ばれる少なくとも１つの架橋剤とを含んでなる水性液（Ｃ）用ゲル化剤。
架橋剤（Ｂ１）：多価エポキシ基含有化合物
架橋剤（Ｂ２）：多価オキサゾリン基含有化合物
架橋剤（Ｂ３）：多価カルボジイミド基含有化合物
架橋剤（Ｂ４）：多価アジリジン基含有化合物
【請求項２】
ゲル化剤の重量を基準として、反応生成物（Ａ）の含有量が７４．１〜９９．５重量％であり、架橋剤（Ｂ１）〜（Ｂ４）の合計含有量が０．５〜２５．９重量％であり、（Ｂ１）〜（Ｂ４）の合計含有量と（Ａ）の含有量の比｛（Ｂ１）〜（Ｂ４）の合計含有量／（Ａ）の含有量｝が０．００５〜０．３５である請求項１に記載の水性液用ゲル化剤。
【請求項３】
反応生成物（Ａ）が、エチレン不飽和化合物及び無水マレイン酸の共重合体に含まれる無水マレイン酸基１モルに対してオニウムカチオンとアンモニウムの合計量が０．２〜２モル反応している反応生成物である請求項１又は２に記載の水性液用ゲル化剤。
【請求項４】
請求項１〜３のいずれかに記載の水性液用ゲル化剤で水性液（Ｃ）をゲル化させてなる水性液ゲル。
【請求項５】
透過率が７０〜１００％である請求項４に記載の水性液ゲル。
【請求項６】
請求項１〜３のいずれかに記載の水性液用ゲル化剤、消臭性及び／又は芳香性を有する物質（Ｄ）並びに水性液（Ｃ）を含んでなる消臭及び／又は芳香剤。
【請求項７】
エチレン性不飽和化合物及び無水マレイン酸の共重合体とオニウムカチオン及び／又はアンモニウムとの反応による反応生成物（Ａ）、下記架橋剤（Ｂ１）〜（Ｂ４）からなる群より選ばれる少なくとも１つの架橋剤、並びに水性液（Ｃ）を含んでなる組成物を架橋反応させる工程を含む水性液ゲルの製造方法。
架橋剤（Ｂ１）：多価エポキシ基含有化合物
架橋剤（Ｂ２）：多価オキサゾリン基含有化合物
架橋剤（Ｂ３）：多価カルボジイミド基含有化合物
架橋剤（Ｂ４）：多価アジリジン基含有化合物
【発明の詳細な説明】
【技術分野】
【０００１】
本発明は、水性液用ゲル化剤、水性液ゲル及び水性液ゲルの製造方法に関する。
【背景技術】
【０００２】
従来、ゲルタイプの消臭及び／又は芳香剤として、溶剤として水を、ゲル化剤として寒天、カラギーナンなどを用いて形成させた水系タイプの芳香剤（特許文献１〜４）、及び溶剤としてテルペン系炭化水素などを、ゲル化剤として金属せっけんなどを用いて形成させた油性ゲルタイプの芳香剤（特許文献５〜８）が知られおり、市販されているのは水系タイプのものが主流を占めている。
しかし、このような水系タイプの芳香剤は、有機系溶液、例えばアルコール−水混合溶液の吸収能力が極めて低かったり、あるいは吸収後のゲル強度が低いという欠点がある。
上記の問題を解決したものとして、
（１）香料と水及び／又はエタノールとの混合物を主剤とする液体を、カルボキシルビニルポリマーとアルカリとの中和によりゲル化せしめてなる透明ゲル芳香剤（特許文献９参照）。
（２）Ｎ，Ｎ−ジメチルアミノエチルメタクリレートにＮ−ビニルピロリドン、ステアリルアクリレート及び架橋性モノマーを共重合したカチオン性増粘剤（特許文献１０参照）。
（３）Ｎ−ビニルアセトアミド共重合体の架橋物（特許文献１１参照）。
（４）ジアセトンアクリルアミド共重合変性ポリビニルアルコールを架橋剤で架橋させたもの（特許文献１２参照）。
（５）（ａ）Ｎ，Ｎ−ジメチルアクリルアミド（共）重合体架橋物、（ｂ）揮発性物質及び（ｃ）水及び／又は水溶性溶剤を含有することを特徴とする透明ゲル状組成物（特許文献１３参照）が知られている。
【特許文献１】特公昭５５−１８１２号公報
【特許文献２】特開昭５０−７０５３２号公報
【特許文献３】特開昭５６−５７４５１号公報
【特許文献４】特開平１０−２２６７４９号公報
【特許文献５】特開昭５３−９１１４９号公報
【特許文献６】特開昭５６−８９２６１号公報
【特許文献７】特開昭６０−５３１４８号公報
【特許文献８】特開昭６１−４３１０号公報
【特許文献９】特開平１−１１９２５８号公報
【特許文献１０】特開平９−６６０９５号公報
【特許文献１１】特開２００２−８０６８１号公報
【特許文献１２】特開２００３−３０２９号公報
【特許文献１３】特開２００５−８８３２号公報
【発明の開示】
【発明が解決しようとする課題】
【０００３】
しかしながら、上記（１）、（２）、（５）は、容器を移動したり倒した場合、ゲルが変形したりゲルがこぼれたりするなどの不都合があり、上記（３）、（４）は、離液現象を起こす不都合がある。
【０００４】
本発明者らは上記問題点を改善した水性液用ゲル化剤及び水性液ゲルの製造方法を得るべく鋭意検討した結果、本発明に到達した。
すなわち本発明は、エチレン性不飽和化合物及び無水マレイン酸の共重合体とオニウムカチオン及び／又はアンモニウムとの反応による反応生成物（Ａ）と、下記架橋剤（Ｂ１）〜（Ｂ４）からなる群より選ばれる少なくとも１つの架橋剤とを含んでなる水性液（Ｃ）用ゲル化剤；このゲル化剤で（Ｃ）をゲル化させてなる水性液ゲル；並びに、（Ａ）、（Ｂ１）〜（Ｂ４）からなる群より選ばれる少なくとも１つの架橋剤、並びに（Ｃ）を含んでなる組成物を、架橋反応させることを特徴とする水性液ゲルの製造方法である。
架橋剤（Ｂ１）：多価エポキシ基含有化合物
架橋剤（Ｂ２）：多価オキサゾリン基含有化合物
架橋剤（Ｂ３）：多価カルボジイミド基含有化合物
架橋剤（Ｂ４）：多価アジリジン基含有化合物
【発明の効果】
【０００５】
本発明の水性液用ゲル化剤、水性液ゲル及び水性液ゲルの製造方法は、以下の効果を奏する。
（１）本発明の水性液用ゲル化剤で水性液をゲル化したゲル及び本発明の製造方法で得られたゲルは保形性が良いため、容器を移動したり倒した場合、ゲルが変形したり、ゲルがこぼれることがなく、取り扱いやすい。
（２）本発明の水性液用ゲル化剤で水性液をゲル化したゲル及び本発明の製造方法で得られたゲルは透明感があるので、美観に優れる。
（３）本発明の水性液用ゲル化剤で水性液をゲル化したゲル及び本発明の製造方法で得られたゲルは、ゲルからの離液現象やゲルのひび割れなどが発生しないので，貯蔵安定性に優れる。
（４）高濃度のアルコールを含有する水性液に香料を混合・ゲル化できるので、冬場の気温が低い場合でも香料などの揮散性に優れる。
また、本発明の水性液ゲルの製造方法は、以下の効果を奏する。
（５）本発明の製造方法は、低い温度でゲルを製造できるので、製造時の香料の揮散や香料の変質が起こりにくい。
以上のことから、本発明の水性液用ゲル化剤で得られた水性液ゲル及び水性液ゲルの製造方法により得られたゲルは、消臭及び／又は芳香剤として有用である。
【発明を実施するための最良の形態】
【０００６】
本発明において反応生成物（Ａ）は、エチレン性不飽和化合物及び無水マレイン酸の共重合体を作成した後に、オニウムカチオン及び／又はアンモニアと反応させたものでもよいし、無水マレイン酸とオニウムカチオン及び／又はアンモニアとの反応物をエチレン性不飽和化合物と共重合したものでもよい。前者はエチレン性不飽和化合物及び無水マレイン酸を溶媒中で共重合して得られる共重合体に、オニウムカチオン及び／又はアンモニアを反応させることによって得られるものであり、後者は溶剤の存在下又は不存在下に無水マレイン酸とオニウムカチオン及び／又はアンモニアとの反応物をエチレン性不飽和化合物と共重合して得られるものである。共重合体の反応し易さの観点から、好ましくは前者である。
【０００７】
エチレン性不飽和化合物は、無水マレイン酸と共重合しうる不飽和化合物なら特に限定はなく、具体的には例えば、
（１）オレフィン系不飽和化合物
（ｉ）直鎖状又は分岐状の炭素数２〜２４のオレフィン［エチレン、プロピレン、ブテン−１，ブテン−２、イソブチレン、ｎ−ペンテン、イソプレン、２−メチル−１−ブテン、ｎ−ヘキサン、２−メチル−１−ペンテン、３−メチル−１−ペンテン、４−メチル−ペンテン、２−エチル−１−ブテン、ジイソブチレン、２−メチル−４−ジメチル−１−ペンテン、２−メチル−４−ジメチル−２−ペンテン、ドデセン、テトラデセン、ヘキサデセン、オクタデセン、ビニリデン（塩化ビニリデン、フッ化ビニリデン等）］；
（ｉｉ）芳香族系オレフィン（スチレン、α−メチルスチレン、α−メチルスチレンスルホン酸等）；
（ｉｉｉ）ハロゲン含有オレフィン（塩化ビニル、フッ化ビニル、四フッ化エチレン等）；
（ｉｖ）窒素含有オレフィン（ニトロエチレン、アクリロニトリル等）；
（ｖ）その他オレフィン（アリルアミン、ビニルスルホン酸等）；
【０００８】
（２）非オレフィン系不飽和化合物
（ｉ）ビニルエーテル（メチルビニルエーテル等）、ポリオキシアルキレン（ｎ＝２〜２００）モノアリルモノアルキル（炭素数１〜２４）エーテル等；
（ｉｉ）アルキル基、ヒドロキシアルキル基の炭素数が１〜２２の（メタ）アクリル酸アルキルエステル又はヒドロキシアルキルエステル（アクリル酸メチル、メタクリル酸メチル、アクリル酸ｎ−ブチル、アクリル酸２−ヒドロキシエチル、メタクリル酸２−ヒドロキシエチル、アクリル酸ヘキシル、アクリル酸ベヘニル等）；
（ｉｉｉ）カルボキシル基含有（メタ）アクリル酸エステル［（メタ）アクリル酸、マレイン酸モノアルキルエステル、フマル酸、イタコン酸、イタコン酸グリコールモノエーテル等］；
（ｉｖ）スルホン酸基含有不飽和化合物［３−スルホプロピル（メタ）アクリレート等］；
（ｖ）燐酸基含有不飽和化合物［（メタ）アクリル酸ヒドロキシアルキル燐酸モノエステル、２−ヒドロキシエチル（メタ）アクリロイルホスフェート等］；
【０００９】
（ｖｉ）アクリルアミド［（メタ）アクリルアミド、Ｎ−メチル（メタ）アクリルアミド等］；
（ｖｉｉ）３級アミン又は第４級アンモニウム塩基含有不飽和化合物［ジメチルアミノエチル（メタ）アクリレート、その４級化物（メチルクロライド、ジメチル硫酸、ベンジルクロライド、ジメチルカーボネート等の４級化剤を用いて４級化したもの）等］；
（ｖｉｉｉ）エポキシ基含有不飽和化合物［グリシジル（メタ）アクリレート等］；
（ｉｘ）その他（Ｎ−ビニルピロリドン、プロピオン酸ビニル、酢酸ビニルをケン化して得られるビニルアルコール等）；等である。
これらのエチレン性不飽和化合物を単独で用いても良いし、また２種類以上を組み合わせても良い。
【００１０】
これらの内好ましくは、ゲル化後のゲルの保形性及びゲル強度の観点から、直鎖状又は分岐状の炭素数２〜２４のオレフィン及びビニルエーテルであり、好ましくはイソブチレン、メチルビニルエーテル及びポリオキシアルキレンモノアリルモノアルキルエーテルであり、特に好ましくはイソブチレン及びメチルビニルエーテルである。
【００１１】
本発明においてオニウムカチオンとしては、第４級アンモニウムカチオン（Ｉ）、３級スルホニウムカチオン（ＩＩ）、第４級ホスホニウムカチオン（ＩＩＩ）及び３級オキソニウムカチオン（ＩＶ）からなるカチオンの群から選ばれる１種又は２種以上である。第４級アンモニウムカチオン（Ｉ）としては、下記（Ｉ−１）〜（Ｉ−１１）が挙げられる（以下カチオンの言葉は省略）。
（Ｉ−１）炭素数４〜３０又はそれ以上のアルキル及び／又はアルケニル基を有する脂肪族第４級アンモニウム；
テトラメチルアンモニウム、エチルトリメチルアンモニウム、ジエチルジメチルアンモニウム、トリエチルメチルアンモニウム、テトラエチルアンモニウム、トリメチルプロピルアンモニウム、ジメチルプロピルアンモニウム、エチルメチルジプロピルアンモニウム、テトラプロピルアンモニウム、ブチルトリメチルアンモニウム、ジメチルジブチルアンモニウム、テトラブチルアンモニウム等；
【００１２】
（Ｉ−２）炭素数６〜３０又はそれ以上の芳香族第４級アンモニウム；
トリメチルフェニルアンモニウム、ジメチルエチルフェニルアンモニウム、トリエチルフェニルアンモニウム等；
【００１３】
（Ｉ−３）炭素数３〜３０又はそれ以上の脂環式第４級アンモニウム；
Ｎ，Ｎ−ジメチルピロジニウム、Ｎ−エチル−Ｎ−メチルピロリジニウム、Ｎ，Ｎ−ジエチルピロジニウム、Ｎ，Ｎジメチルモルホリニウム、Ｎ−エチル−Ｎ−メチルモルホリニウム、Ｎ，Ｎジエチルモルホリニウム、Ｎ，Ｎジメチルピペリジニウム、Ｎ，Ｎ−ジエチルピペリジニウム等；
【００１４】
（Ｉ−４）炭素数３〜３０又はそれ以上のイミダゾリニウム；
１，２，３−トリメチルイミダゾリニウム、１，２，３，４−テトラメチルイミダゾリニウム、１，３，４−トリメチル−２−エチルイミダゾリニウム、１，３−ジメチル−２，４−ジエチルイミダゾリニウム、１，２−ジメチル−３，４−ジエチルイミダゾリニウム、１，２−ジメチル−３−エチルイミダゾリニウム、１−エチル−３−メチルイミダゾリニウム、１−メチル−３−エチルイミダゾリニウム、１，２，３，４−テトラエチルイミダゾリニウム、１，２，３−トリエチルイミダゾリニウム、４−シアノ−１，２，３−トリメチルイミダゾリニウム、２−シアノメチル−１，３−ジメチルイミダゾリニウム，４−アセチル−１，２，３−トリメチルイミダゾリニウム、３−アセチルメチル−１，２−ジメチルイミダゾリニウム、４−メチルカルボキシメチル−１，２，３−トリメチルイミダゾリニウム、３−メトキシ−１，２−ジメチルイミダゾリニウム、４−ホルミル−１，２，３−トリメチルイミダゾリニウム、４−ホルミル−１，２−ジメチルイミダゾリニウム、３−ヒドロキシエチル−１，２，３−トリメチルイミダゾリニウム、３−ヒドロキシエチル−１，２−ジメチルイミダゾリニウム等；
【００１５】
（Ｉ−５）炭素数３〜３０又はそれ以上のイミダゾリウム；
１，３−ジメチルイミダゾリウム、１−エチル−３−メチルイミダゾリウム、１−メチル−３−エチルイミダゾリウム、１，２，３−トリメチルイミダゾリウム、１，２，３，４−テトラメチルイミダゾリウム、１，３−ジメチル−２−エチルイミダゾリウム、１，２−ジメチル−３−エチルイミダゾリウム、１−エチル−３−メチルイミダゾリウム、１−メチル−３−エチルイミダゾリウム、１，２，３−トリエチルイミダゾリウム、１，２，３，４−テトラエチルイミダゾリウム、１，３−ジメチル−２−フェニルイミダゾリウム、１，３−ジメチル−２−ベンジルイミダゾリウム、１−ベンジル−２，３−ジメチルイミダゾリウム、４−シアノ−１，２，３−トリメチルイミダゾリウム、３−シアノメチル−１，２−ジメチルイミダゾリウム、４−アセチル−１，２，３−トリメチルイミダゾリウム、３−アセチルメチル−１，２−ジメチルイミダゾリウム、４−カルボキシメチル−１，２，３−トリメチルイミダゾリウム、３−メチルカルボキシメチル−１，２−ジメチルイミダゾリウム、４−メトキシ−１，２，３−トリメチルイミダゾリウム、４−ホルミル−１，２，３−トリメチルイミダゾリウム、３−ホルミルメチル−１，２−ジメチルイミダゾリウム、３−ヒドロキシエチル−１，２−ジメチルイミダゾリウム、２−ヒドロキシエチル−１，３−ジメチルイミダゾリウム、Ｎ，Ｎ’−ジメチルベンゾイミダゾゾリム、Ｎ，Ｎ’−ジエチルベンゾイミダゾゾリム、Ｎ−メチル−Ｎ’−エチルベンゾイミダゾリウム等；
【００１６】
（Ｉ−６）炭素数４〜３０又はそれ以上のテトラヒドロピリミジニウム；
１，３−ジメチルテトラヒドロピリミジニウム、１，２，３−トリメチルテトラヒドロピリミジニウム、１，２，３，４−テトラメチルテトラヒドロピリミジニウム、８−メチル−１，８−ジアザビシクロ［５，４，０］−７−ウンデセニウム、５−メチル−１，５−ジアザビシクロ［４，３，０］−５−ノネニウム、４−シアノ−１，２，３−トリメチルテトラヒドロピリミジニウム、３−シアノメチル−１，２−ジメチルテトラヒドロピリミジニウム、４−アセチル−１，２，３−トリメチルテトラヒドロピリミジニウム、３−アセチルメチル−１，２−ジメチルテトラヒドロピリミジニウム、４−メチルカルボキシメチル−１，２，３−トリメチル−テトラヒドロピリミジニウム、４−メトキシ−１，２，３−トリメチルテトラヒドロピリミジニウム、３−メトキシメチル−１，２−ジメチルテトラヒドロピリミジニウム、４−ヒドロキシメチル−１，２，３−トリメチルテトラヒドロピリミジニウム、４−ヒドロキシメチル−１，３−ジメチルテトラヒドロピリミジニウム等；
【００１７】
（Ｉ−７）炭素数４〜３０又はそれ以上のジヒドロピリミジニウム；
１，３−ジメチル−２，４−もしくは−２，６−ジヒドロピリミジニウム［これらを１，３−ジメチル−２，４，（６）−ジヒドロピリミジニウムと表記し、以下同様の表現を用いる。］、１，２，３−トリメチル−２，４，（６）−ジヒドロピリミジニウム、１，２，３，４−テトラメチル−２，４，（６）−ジヒドロピリミジニウム、１，２，３，５−テトラメチル−２，４，（６）−ジヒドロピミジニウム、８−メチル−１，８−ジアザビシクロ［５，４，０］−７，９（１０）−ウンデカンジエニウム、５−メチル−１，５−ジアザビシクロ［４，３，０］−５，７（８）−ノナジエニウム、２−シアノメチル−１，３−ジメチル−２，４，（６）−ジヒドロピリミジニウム、３−アセチルメチル−１，２−ジメチル−２，４，（６）−ジヒドロピリミジニウム、４−メチルカルボキシメチル−１，２，３−トリメチル−２，４，（６）−ジヒドロピリミジニウム、４−メトキシ−１，２，３−トリメチル−２，４，（６）−ジヒドロピリミジニウム、４−ホルミル−１，２，３−トリメチル−２，４，（６）−ジヒドロピリミジニウム、３−ヒドロキシエチル−１，２−ジメチル−２，４，（６）−ジヒドロピリミジニウム、２−ヒドロキシエチル−１，３−ジメチル−２，４，（６）−ジヒドロピリミジニウム等；
【００１８】
（Ｉ−８）炭素数３〜３０又はそれ以上のイミダゾリニウム骨格を有するグアニジウム；
２−ジメチルアミノ−１，３，４−トリメチルイミダゾリニウム、２−ジエチルアミノ−１，３，４−トリメチルイミダゾリニウム、２−ジエチルアミノ−１，３−ジメチル−４−エチルイミダゾリニウム、２−ジメチルアミノ−１−メチル−３，４−ジエチルイミダゾリニウム、２−ジエチルアミノ−１，３，４−トリエチルイミダゾリニウム、２−ジメチルアミノ−１，３−ジメチルイミダゾリニウム、２−ジエチルアミノ−１，３−ジメチルイミダゾリニウム、２−ジエチルアミノ−１，３−ジエチルイミダゾリニウム、１，５，６，７−テトラヒドロ−１，２−ジメチル−２Ｈ−イミド［１，２ａ］イミダゾリニウム、１，５，６，７−テトラヒドロ１，２−ジメチル−２Ｈ−ピリミド［１，２ａ］イミダゾリニウム、１，５−ジヒドロ−１，２−ジメチル−２Ｈ−ピリミド［１，２ａ］イミダゾリニウム、２−ジメチル−３−シアノメチル−１−メチルイミダゾリニウム、２−ジメチルアミノ−３−メチルカルボキシメチル−１−メチルイミダゾリニウム、２−ジメチルアミノ−３−メトキシメチル−１−メチルイミダゾリニウム、２−ジメチルアミノ−４−ホルミル−１，３−ジメチルイミダゾリニウム、２−ジメチルアミノ−３−ヒドロキシエチル−１−メチルイミダゾリニウム、２−ジメチルアミノ−４−ヒドロキシメチル−１，３−ジメチルイミダゾリニウム等；
【００１９】
（Ｉ−９）炭素数３〜３０又はそれ以上のイミダゾリウム骨格を有するグアニジウム；
２−ジメチルアミノ−１，３，４−トリメチルイミダゾリウム、２−ジエチルアミノ−１，３，４−トリメチルイミダゾリウム、２−ジエチルアミノ−１，３−ジメチル−４−エチルイミダゾリウム、２−ジエチルアミノ−１−メチル−３，４−ジエチルイミダゾリウム、２−ジエチルアミノ−１，３，４−トリエチルイミダゾリウム、２−ジメチルアミノ−１，３−ジメチルイミダゾリウム、２−ジメチルアミノ−１−エチル−３−メチルイミダゾリウム、２−ジエチルアミノ−１，３−ジエチルイミダゾリウム、１，５，６，７−テトラヒドロ−１，２−ジメチル−２Ｈ−イミド［１，２ａ］イミダゾリウム、１，５，６，７−テトラヒドロ−１，２−ジメチル−２Ｈ−ピリミド［１，２ａ］イミダゾリウム、１，５−ジヒドロ−１，２−ジメチル−２Ｈ−ピリミド−［１，２ａ］イミダゾリウム、２−ジメチルアミノ−３−シアノメチル−１−メチルイミダゾリウム、２−ジメチルアミノ−アセチル−１，３−ジメチルイミダゾリウム、２−ジメチルアミノ−４−メチルカルボキシメチル−１，３−ジメチルイミダゾリウム、２−ジメチルアミノ−４−メトキシ−１，３−ジメチルイミダゾリウム、２−ジメチルアミノ−３−メトキシメチル−１−メチルイミダゾリウム、２−ジメチルアミノ−３−ホルミルメチル−１−メチルイミダゾリウム、２−ジメチルアミノ−４−ヒドロキシメチル−１，３−ジメチルイミダゾリウム等；
【００２０】
（Ｉ−１０）炭素数４〜３０又はそれ以上のテトラヒドロピリミジニウム骨格を有するグアニジウム；
２−ジメチルアミノ−１，３，４−トリメチルテトラヒドロピリミジニウム、２−ジエチルアミノ−１，３，４−トリメチルテトラヒドロピリミジニウム、２−ジエチルアミノ−１，３−ジメチル−４−エチルテトラヒドロピリミジニウム、２−ジエチルアミノ−１−メチル−３，４−ジエチルテトラヒドロピリミジニウム、２−ジメチルアミノ−１，３−ジメチルテトラヒドロピリミジニウム、２−ジエチルアミノ−１，３−ジメチルテトラヒドロピリミジニウム、２−ジエチルアミノ−１，３−ジエチルテトラヒドロピリミジニウム、１，３，４，６，７，８−ヘキサヒドロ−１，２−ジメチル−２Ｈ−イミド［１，２ａ］ピリミジニウム、１，３，４，６，７，８−ヘキサヒドロ−１，２−ジメチル−２Ｈ−ピリミド［１，２ａ］ピリミジニウム、２，３，４，６−テトラヒドロ−１，２−ジメチル−２Ｈ−ピリミド［１，２ａ］ピリミジニウム、２−ジメチルアミノ−３−シアノメチル−１−メチルテトラヒドロピリミジニウム、２−ジメチルアミノ−４−アセチル−１，３−ジメチルテトラヒドロピリミジニウム、２−ジメチルアミノ−４−メチルカルボキシメチル−１，３−ジメチルテトラヒドロピリミジニウム、２−ジメチルアミノ−３−メチルカルボキシメチル−１−メチルテトラヒドロピリミジニウム、２−ジメチルアミノ−３−メトキシメチル−１−メチルテトラヒドロピリミジニウム、２−ジメチルアミノ−４−ホルミル−１，３−ジメチルテトラヒドロピリミジニウム、２−ジメチルアミノ−３−ヒドロキシエチル−１−メチルテトラヒドロピリミジニウム、２−ジメチルアミノ−４−ヒドロキシメチル−１，３−ジメチルテトラヒドロピリミジニウム等；
【００２１】
（Ｉ−１１）炭素数４〜３０又はそれ以上のジヒドロピリミジニウム骨格を有するグアニジウム；
２−ジメチルアミノ−１，３，４−トリメチル−２，４（６）−ジヒドロピリミジニウム、２−ジエチルアミノ−１，３，４−トリメチル−２，４（６）−ジヒドロピリミジニウム、２−ジメチルアミノ−１−メチル−３，４−ジエチル−２，４（６）−ジヒドロピリミジニウム、２−ジエチルアミノ−１−メチル−３，４−ジエチル−２，４（６）−ジヒドロピリミジニウム、２−ジエチルアミノ−１，３，４−トリエチル−２，４（６）−ジヒドロピリミジニウム、２−ジエチルアミノ−１，３−ジメチル−２，４（６）−ジヒドロピリミジニウム、２−ジエチルアミノ−１，３−ジメチル−２，４（６）−ジヒドロピリミジニウム、２−ジメチルアミノ−１−エチル−３−メチル−２，４（６）−ジヒドロピリミジニウム、１，６，７，８−テトラヒドロ−１，２−ジメチル−２Ｈ−イミド［１，２ａ］ピリミジニウム、１，６−ジヒドロ−１，２−ジメチル−２Ｈ−イミド［１，２ａ］ピリミジニウム、１，６−ジヒドロ−１，２−ジメチル−２Ｈ−ピリミド［１，２ａ］ピリミジニウム、２−ジメチルアミノ−４−シアノ−１，３−ジメチル−２，４（６）−ジヒドロピリミジニウム、２−ジメチルアミノ−４−アセチル−１，３−ジメチル−２，４（６）−ジヒドロピリミジニウム、２−ジメチルアミノ−３−アセチルメチル−１−メチル−２，４（６）−ジヒドロピリミジニウム、２−ジメチルアミノ−３−メチルカルボキシメチル−１−メチル−２，４（６）−ジヒドロピリミジニウム、２−ジメチルアミノ−４−メトキシ−１，３−ジメチル−２，４（６）−ジヒドロピリミジニウム、２−ジメチルアミノ−４−ホルミル−１，３−ジメチル−２，４（６）−ジヒドロピリミジニウム、２−ジメチルアミノ−３−ホルミルメチル−１−メチル−２，４（６）−ジヒドロピリミジニウム、２−ジメチルアミノ−４−ヒドロキシメチル−１，３−ジメチル−２，４（６）−ジヒドロピリミジニウム等；
【００２２】
３級スルホニウムカチオン（ＩＩ）としては、下記（ＩＩ−１）〜（ＩＩ−３）が挙げられる。
（ＩＩ−１）炭素数１〜３０又はそれ以上のアルキル及び／又はアルケニル基を有する脂肪族３級スルホニウム；
トリメチルスルホニウム、トリエチルスルホニウム、エチルジメチルスルホニウム、ジエチルメチルスルホニウム等；
（ＩＩ−２）炭素数６〜３０又はそれ以上の芳香族３級スルホニウム；
フェニルジメチルスルホニウム、フェニルエチルメチルスルホニウム、フェニルメチルベンジルスルホニウム等；
（ＩＩ−３）炭素数３〜３０又はそれ以上の脂環式３級スルホニウム；
メチルチオラニウム、フェニルチオラニウム等；
【００２３】
第４級ホスホニウムカチオン（ＩＩＩ）としては、下記（ＩＩＩ−１）〜（ＩＩＩ−３）が挙げられる。
（ＩＩＩ−１）炭素数１〜３０又はそれ以上のアルキル及び／又はアルケニル基を有する脂肪族第４級ホスホニウム；
テトラメチルホスホニウム、テトラエチルホスホニウム、テトラプロピルホスホニウム、テトラブチルホスホニウム、メチルトリエチルホスホニウム、メチルトリプロピルホスホニウム、メチルトリブチルホスホニウム、ジメチルジエチルホスホニウム、ジメチルジプロピルホスホニウム、ジメチルジブチルホスホニウム、トリメチルエチルホスホニウム、トリメチルプロピルホスホニウム、トリメチルブチルホスホニウム等；
（ＩＩＩ−２）炭素数６〜３０又はそれ以上の芳香族４級ホスホニウム；
トリフェニルメチルホスホニウム、ジフェニルジメチルホスホニウム、トリフェニルベンジルホスホニウム等；
（ＩＩＩ−３）炭素数３〜３０又はそれ以上の脂環式４級ホスホニウム；
【００２４】
３級オキソニウムカチオン（ＩＶ）としては、下記（ＩＶ−１）〜（ＩＶ−３）が挙げられる。
（ＩＶ−１）炭素数１〜３０又はそれ以上のアルキル及び／又はアルケニル基を有する脂肪族３級オキソニウム；
トリメチルオキソニウム、トリエチルオキソニウム、エチルジメチルオキソニウム、ジエチルメチルオキソニウム等；
（ＩＶ−２）炭素数６〜３０又はそれ以上の芳香族３級オキソニウム；
フェニルジメチルオキソニウム、フェニルエチルメチルオキソニウム、フェニルメチルベンジルオキソニウム等；
（ＩＶ−３）炭素数３〜３０又はそれ以上の脂環式３級オキソニウム；
メチルオキソラニウム、フェニルオキソラニウム等；
【００２５】
これらの中で、好ましいオニウムカチオンは（Ｉ）であり、ゲル化後のゲルの透明性、ゲルの保形性及びゲル強度の観点から、更に好ましいものは（Ｉ−１）、（Ｉ−４）及び（Ｉ−５）であり、特に好ましいのは（Ｉ−４）及び（Ｉ−５）である。
これらオニウムカチオンは、１種又は２種以上を併用しても良い。
【００２６】
重合は上記エチレン性不飽和化合物と無水マレイン酸とを溶媒の存在下又は不存在下、熱ラジカル重合、光ラジカル重合、アニオン重合等の公知の方法で重合出来る。重合は例えば０〜２００℃で常圧下又は加圧下にて行われる。
熱ラジカル重合の場合はアゾ化合物（アゾビスイソブチロニトリル等）、過酸化物（ｔ−ブチルパーオキシベンゾエート等）等の重合触媒が、光ラジカル重合の場合は光ラジカル開始剤（ベンゾインアルキルエーテル等）、増感剤（アントラキノン等）が、アニオン重合の場合はチーグラーナッタ系触媒、メタロセン系触媒等が重合開始剤として使用される。得られた共重合物は溶媒を脱溶媒して使用してもよいし溶媒が存在したままで使用しても良い。好ましくは脱溶媒したものである。
【００２７】
重合体中におけるエチレン性不飽和化合物と無水マレイン酸との組成比は、反応性生物（Ａ）が水性液（Ｃ）に溶解するものであればどの程度であっても差し支えない。無水マレイン酸とエチレン性不飽和化合物との組成比はモル比（無水マレイン酸：エチレン性不飽和化合物）で、ゲル化後のゲルの保形性及びゲル強度の観点から、好ましくは１００：１〜１：１００であり、より好ましくは１０：１〜１：１０、特に好ましくは５：１〜１：５である。また、生成した反応生成物（Ａ）の重量平均分子量（ゲルパーミエーションクロマトグラフィー（以下、ＧＰＣと記載する）で測定される）は、ゲル化後のゲルの保形性及びゲル強度の観点から、好ましくは２，０００〜５，０００，０００であり、より好ましくは３，０００〜３，０００，０００である。
【００２８】
共重合体とオニウムカチオンとの反応は種々の方法を採用することができるが、共重合体の固体粉末を溶剤中にスラリー状に分散させてオニウムカチオンを溶媒中に添加しながら接触させる方法あるいは共重合体粉末を溶剤中に溶解したオニウムカチオンに溶解する方法等が好ましく採用される。
【００２９】
共重合体とアンモニアとの反応は種々の方法を採用することができるが、共重合体の固体粉末を溶剤中にスラリー状に分散させてアンモニアガスを溶媒中にバブリングしながら接触させる方法あるいは共重合体粉末をアンモニア水に溶解する方法等が好ましく採用される。
【００３０】
共重合体とオニウムカチオン及び／又はアンモニアとの反応は、オニウムカチオン単独、オニウムカチオンとアンモニアの併用及びアンモニア単独のいずれであっても良い。
【００３１】
オニウムカチオン単独もしくはオニウムカチオンとアンモニアの併用との反応において、反応生成物（Ａ）のオニウムカチオンとアンモニアの合計した反応量は共重合体に含まれる無水マレイン酸基１モルに対して、ゲル化後のゲルの透明性、ゲルの保形性及びゲル強度の観点から、オニウムカチオンとアンモニアとのモル数の合計０．２〜２．０モルが好ましく、より好ましくは０．２〜１．５モル、特に好ましくは０．２〜１．３モルである。
【００３２】
アンモニア単独との反応において、反応生成物（Ａ）のアンモニアの反応量は共重合体に含まれる無水マレイン酸基１モルに対して、ゲル化後のゲルの透明性、ゲルの保形性及びゲル強度の観点から、アンモニア０．５〜２．０モルが好ましく、より好ましくは０．５〜１．５、特に好ましくは０．５〜１．３モルである。
【００３３】
反応生成物（Ａ）の水溶液（５重量％の濃度）の２５℃における粘度は、ゲル化後のゲルの透明性、ゲルの保形性及びゲル強度の観点から、好ましくは５〜１００，０００ｍＰａ・ｓであり、より好ましくは１０〜１０，０００ｍＰａ・ｓであり、特に好ましくは１５〜５，０００ｍＰａ・ｓである。
【００３４】
本発明において架橋剤（Ｂ１）としては、分子内に２個以上のエポキシ基を有する多価エポキシ基含有化合物であれば限定はないが、水系ゲルの保形性及び強度の観点から、分子内に含有するエポキシ基の数は３個以上が好ましく、さらに好ましくは３〜８個、特に好ましくは３〜６個である。（Ｂ１）のエポキシ当量（エポキシ基１個当たりの分子量）は、好ましくは８５〜４００ｇ／ｅｑであり、さらに好ましくは８５〜３００ｇ／ｅｑである。エポキシ当量が４００ｇ／ｅｑ以下であると、架橋構造がルーズにならずゲルの保形生が良好であり、一方、エポキシ当量が８５ｇ／ｅｑ以上であるとゲルの保形性がさらに良好な架橋構造となるため好ましい。
（Ｂ１）の例としては、下記（Ｂ１１）から（Ｂ１５）が挙げられる。
【００３５】
（Ｂ１１）グリシジルエーテル型エポキシ化合物
（ｉ）２価フェノールのジグリシジルエーテル
炭素数６〜３０の２価フェノールのジグリシジルエーテル、例えば、ビスフェノールＦジグリシジルエーテル、ビスフェノールＡジグリシジルエーテル、ビスフェノールＣジグリシジルエーテル、ビスフェノールＡＥジグリシジルエーテル、ビスフェノールＳジグリシジルエーテル、ハロゲン化ビスフェノールＡジグリシジルエーテル、カテキンジグリシジルエーテル、レゾルシノールジグリシジルエーテル、ハイドロキノンジグリシジルエーテル、１，５−ジヒドロキシナフタレンジグリシジルエーテル、ジヒドロキシビフェニルジグリシジルエーテル、オクタクロロ−４，４’−ジヒドロキシビフェニルジグリシジルエーテル、テトラメチルビフェニルジグリシジルエーテル、９，９’−ビス（４−ヒドロキシフェニル）フロオレンジグリシジルエーテル、ビスフェノールＡ２モルとエピクロロヒドリン３モルの反応から得られるジグリシジルエーテル等；
【００３６】
（ｉｉ）３〜６価又はそれ以上の、多価フェノールのポリグリシジルエーテル
炭素数６〜５０又はそれ以上で、３〜６価又はそれ以上の多価フェノールのポリグリシジルエーテル、例えば、ピロガロールトリグリシジルエーテル、ジヒドロキシナフチルクレゾールトリグリシジルエーテル、トリス（ヒドロキシフェニル）メタントリグリシジルエーテル、ジナフチルトリオールトリグリシジルエーテル、テトラキス（４−ヒドロキシフェニル）エタンテトラグリシジルエーテル、ｐ−グリシジルフェニルジメチルトリールビスフェノールＡグリシジルエーテル、トリスメチル−ｔｅｒｔ−ブチル−ブチルヒドロキシメタントリグリシジルエーテル、４，４’−オキシビス（１，４−フェニルエチル）テトラクレゾールグリシジルエーテル、４，４’−オキシビス（１，４−フェニルエチル）フェニルグリシジルエーテル、ビス（ジヒドロキシナフタレン）テトラグリシジルエーテル、フェノール樹脂又はクレゾールノボラック樹脂のグリシジルエーテル、リモネンフェノールノボラック樹脂のグリシジルエーテル、フェノールとグリオキザール、グルタールアルデヒド、又はホルムアルデヒドとの縮合反応によって得られるポリフェノールのポリグリシジルエーテル、及びレゾルシンとアセトンの縮合反応によって得られるポリフェノールのポリグリシジルエーテル等；
【００３７】
（ｉｉｉ）脂肪族２価アルコールのジグリシジルエーテル
炭素数２〜６０のジオールのジグリシジルエーテル、例えば、エチレングリコールジグリシジルエーテル、プロピレングリコールジグリシジルエーテル、テトラメチレングリコールジグリシジルエーテル、１，６−ヘキサンジオールジグリシジルエーテル、ポリエチレングリコールジグリシジルエーテル、ポリプロピレングリコールジグリシジルエーテル、ポリテトラメチレングリコールジグリシジルエーテル、ネオペンチルグリコールジグリシジルエーテル、ビスフェノールＡのアルキレンオキシド〔エチレンオキシド及び／又はプロピレンオキシド（１〜２０モル）〕付加物のジグリシジルエーテル等；
（ｖｉ）３〜６価又はそれ以上の脂肪族アルコールのポリグリシジルエーテル
炭素数３〜５０又はそれ以上で、３〜６価又はそれ以上の多価アルコール類のグリシジルエーテル、例えば、トリメチロールプロパントリグリシジルエーテル、グリセリントリグリシジルエーテル、ペンタエリスリトールテトラグリシジルエーテル、ソルビトールヘキサグリシジルエーテル、ポリ（ｎ＝２〜５）グリセロールポリグリシジルエーテル等；
【００３８】
（Ｂ１２）グリシジルエステル型エポキシ化合物
（ｉ）炭素数６〜２０又はそれ以上で、２〜６価又はそれ以上の芳香族ポリカルボン酸のグリシジルエステル（なお、カルボン酸の炭素は炭素数に含めない）
芳香族ポリカルボン酸、例えば、フタル酸ジグリシジルエステル、イソフタル酸ジグリシジルエステル、テレフタル酸ジグリシジルエステル、トリメリット酸トリグリシジルエステル等のグリシジルエステル等；
（ｉｉ）炭素数６〜２０又はそれ以上で、２〜６価又はそれ以上の脂肪族もしくは脂環式ポリカルボン酸のグリシジルエステル（なお、カルボン酸の炭素は炭素数に含めない）
脂肪族もしくは脂環式ポリカルボン酸のグリシジルエステル、例えば、上記芳香族ポリカルボン酸のグリシジルエステルの芳香核水添化物、ダイマー酸ジグリシジルエステル、ジグリシジルオキサレート、ジグリシジルマレート、ジグリシジルスクシネート、ジグリシジルグルタレート、ジグリシジルアジペート、ジグリシジルピメレート、グリシジル（メタ）アクリレートの（共）重合体（重合度は例えば２〜１０）、トリカルバリル酸トリグリシジルエステル等；
【００３９】
（Ｂ１３）グリシジルアミン型エポキシ化合物
（ｉ）炭素数６〜２０又はそれ以上で、２〜１０又はそれ以上の活性水素原子をもつ芳香族アミンのグリシジルアミン
芳香族アミンのグリシジルアミン、例えば、Ｎ，Ｎ−ジグリシジルアニリン、Ｎ，Ｎ−ジグリシジルトルイジン、Ｎ，Ｎ，Ｎ’，Ｎ’−テトラグリシジルジアミノジフェニルメタン、Ｎ，Ｎ，Ｎ’，Ｎ’−テトラグリシジルジアミノジフェニルスルホン、Ｎ，Ｎ，Ｏ−トリグリシジルアミノフェノール等；
（ｉｉ）炭素数６〜２０又はそれ以上で、２〜１０又はそれ以上の活性水素原子をもつ脂肪族アミンのグリシジルアミン
脂肪族アミンのグリシジルアミン、例えば、Ｎ，Ｎ，Ｎ’，Ｎ’−テトラグリシジルキシリレンジアミン、Ｎ，Ｎ，Ｎ’，Ｎ’−テトラグリシジルヘキサメチレンジアミン等；
（ｉｉｉ）炭素数６〜２０又はそれ以上で、２〜１０又はそれ以上の活性水素原子をもつ脂環式アミンのグリシジルアミン
脂環式アミンのグリシジルアミン、例えばＮ，Ｎ，Ｎ’，Ｎ’−テトラグリシジルキシリレンジアミンの水添化合物等；
（ｉｖ）炭素数６〜２０又はそれ以上で、２〜１０又はそれ以上の活性水素原子をもつ複素環式アミンのグリシジルアミン
複素環式アミンのグリシジルアミン、例えば、トリスグリシジルメラミン等；
【００４０】
（Ｂ１４）鎖状脂肪族エポキサイド
炭素数６〜５０又はそれ以上で２〜６価又はそれ以上の鎖状脂肪族エポキサイド、例えばエポキシ当量８５〜４００ｇ／ｅｑのエポキシ化ポリブタジエン、エポキシ化大豆油等；
【００４１】
（Ｂ１５）脂環式エポキサイド
炭素数６〜５０又はそれ以上で、エポキシ基の数２〜４又はそれ以上の脂環式エポキサイド、例えば、ビニルシクロヘキセンジオキシド、リモネンジオキシド、ジシクロペンタジエンジオキシド、ビス（２，３−エポキシシクロペンチル）エーテル、エチレングリコールビスエポキシジシクロペンチルエーテル、３，４−エポキシ−６−メチルシクロヘキシルメチル−３’、４’−エポキシ−６’−メチルシクロヘキサンカルボキシレート、ビス（３，４−エポキシ−６−メチルシクロヘキシルメチル）アジペート、及びビス（３，４−エポキシ−６−メチルシクロヘキシルメチル）ブチルアミン、前記フェノールのエポキシ化合物の芳香核水添化物等；等が挙げられる。
【００４２】
なお（Ｂ１１）〜（Ｂ１５）以外のものでも、活性水素と反応可能なエポキシ基をもつエポキシ化合物であれば使用できる。また、これらのエポキシ化合物は、二種以上併用できる。
【００４３】
これら（Ｂ１）のうち、水系ゲルの保形性及び強度の観点から、好ましいのはグリシジルエーテル型エポキシ化合物（Ｂ１１）、及びグリシジルエステル型エポキシ化合物（Ｂ１２）であり、特に好ましいのは（Ｂ１１）である。
【００４４】
また、水性液ゲルの透明性に優れるという観点から、架橋剤（Ｂ１）としては水溶性であるエポキシ化合物（エチレングリコールジグリシジルエーテル、ポリエチレングリコールジグリシジルエーテル、トリメチロールプロパントリグリシジルエーテル、グリセリントリグリシジルエーテル、ペンタエリスリトールテトラグリシジルエーテル、ソルビトールヘキサグリシジルエーテル、ポリ（ｎ＝２〜５）グリセロールポリグリシジルエーテル、ジグリシジルオキサレート、ジグリシジルマレート、ジグリシジルスクシネート、ジグリシジルグルタレートなど）が好ましい。水溶性の（Ｂ１）とは、２５℃にて水９０ｇにエポキシ化合物１０ｇを攪拌下混合し、水溶率が５０％以上であるものをいう。
【００４５】
本発明のゲル化剤において、架橋剤（Ｂ１）が水溶性又は水分散性である場合には、そのままで反応生成物（Ａ）と混合することができる。
【００４６】
一方、架橋剤（Ｂ１）が非水溶性又は水に非分散性の場合の混合方法としては、乳化剤を予め架橋剤（Ｂ１）に添加してから、もしくは添加しながら、攪拌下徐々に水を投入する方法；乳化剤を予め架橋剤（Ｂ１）に添加してから、もしくは添加しながら、反応生成物（Ａ）と混合する方法が挙げられる。この場合、乳化剤の一部もしくは全てを予め反応生成物（Ａ）に添加しておいてもよい。
【００４７】
使用できる乳化剤には、アニオン性、カチオン性、ノニオン性及び両性の界面活性剤、高分子型乳化分散剤、並びにこれらの２種以上の併用が含まれ、例えば米国特許第３９２９６７８号及び米国特許第４３３１４４７号明細書に記載のものが挙げられる。
【００４８】
アニオン性界面活性剤には、Ｃ８〜２４の炭化水素基を有するエーテルカルボン酸又はその塩、Ｃ８〜２４の炭化水素基を有するスルホン酸塩、Ｃ８〜２４の炭化水素基を１個もしくは２個有するスルホコハク酸塩、Ｃ８〜２４の炭化水素基を有するリン酸エステルもしくはエーテルリン酸エステル及びそれらの塩、Ｃ８〜２４の炭化水素基を有する脂肪酸塩及びＣ８〜２４の炭化水素基を有するアシル化アミノ酸塩等；ノニオン性界面活性剤には、脂肪族アルコール（Ｃ８〜２４）ＡＯ（Ｃ２〜８）付加物（重合度１〜１００）、多価（２価〜１０価又はそれ以上）アルコール脂肪酸（Ｃ８〜２４）エステル、脂肪酸（Ｃ８〜２４）アルカノールアミド、（ポリ）オキシアルキレン（Ｃ２〜８、重合度１〜１００）アルキル（Ｃ１〜２２）フェニルエーテル、（ポリ）オキシアルキレン（Ｃ２〜８、重合度１〜１００）アルキル（Ｃ８〜２４）アミン及びアルキル（Ｃ８〜２４）ジアルキル（Ｃ１〜６）アミンオキシド等；カチオン性界面活性剤には、第４級アンモニウム塩型、アミン塩型等；両性界面活性剤には、ベタイン型両性界面活性剤、アミノ酸型両性界面活性剤等が挙げられる。
【００４９】
高分子型乳化分散剤としては、ポリビニルアルコール、デンプン及びその誘導体、カルボキシメチルセルロース、メチルセルロース、ヒドロキシエチルセルロースなどのセルロース誘導体、ポリアクリル酸ソーダなどのカルボキシル基含有（共）重合体で数平均分子量が１，０００〜５０，０００のもの、及び米国特許第５９０６７０４号明細書に記載のウレタン結合もしくはエステル結合を有する高分子型分散剤など［例えばポリカプロラクトンポリオールとポリエーテルジオールをポリイソシアネートで連結させたもの］が使用できる。
【００５０】
これらの乳化剤のうちで水系ゲルの透明性に優れるという観点から、好ましいものは、ノニオン性界面活性剤及び高分子型乳化分散剤、とくに上記公報に記載のウレタン結合もしくはエステル結合を有する高分子型乳化分散剤である。
乳化剤の添加量は、水系ゲルの透明性に優れるという観点から、架橋剤（Ｂ１）の重量に基づいて、好ましくは５〜５０重量％、さらに好ましくは１０〜３０重量％である。
【００５１】
本発明において架橋剤（Ｂ２）としては、分子内に２個以上のオキサゾリン基を有する化合物であれば特に限定されない。具体的には、オキサゾリン基を分子中に２個以上有する化合物が含まれ、２，２’−ビス−（２−オキサゾリン）、２，２’−メチレン−ビス−（２−オキサゾリン）、２，２’−エチレン−ビス−（２−オキサゾリン）、２，２’−トリメチレン−ビス−（２−オキサゾリン）、２，２’−テトラメチレン−ビス−（２−オキサゾリン）、２，２’−ヘキサメチレン−ビス−（２−オキサゾリン）、２，２’−オクタメチレン−ビス−（２−オキサゾリン）、２，２’−エチレン−ビス−（４，４’−ジメチル−２−オキサゾリン）、２，２’−ｐ−フェニレン−ビス−（２−オキサゾリン）、２，２’−ｍ−フェニレン−ビス−（４，４’−ジメチル−２−オキサゾリン）、ビス−（２−オキサゾリニルシクロヘキサン）スルフィド、ビス−（２−オキサゾリニルノルボルナン）スルフィドや、２−ビニル−２−オキサゾリン、２−イソプロペニル−２−オキサゾリン等の不飽和オキサゾリンと他の不飽和化合物の重合により得られる水系樹脂等が挙げられ、反応生成物（Ａ）及び／又は水性液（Ｃ）に対する相溶性の観点から水系樹脂が好ましい。水系樹脂とは、水へ溶解できる又は水に分散できる樹脂の意味である。
水系樹脂は、アクリル系の主鎖を有することが好ましく、具体的には４，５−ジヒドロ−２−（イソプロペニル）−１，３−オキサゾ−ル・エチル＝アクリラ−ト・メチル＝メタクリラ−ト共重合物等が挙げられる。
【００５２】
（Ｂ２）は、水系樹脂を溶液として用いる、又は水系樹脂をエマルジョンとして用いることが、反応生成物（Ａ）及び／又は水性液（Ｃ）に対する相溶性に優れる観点から好ましい。
水系樹脂は、予め適当な溶剤に溶解させて溶液として用いることができ、溶剤としては、具体的には、例えば、水、１−メトキシ−２−プロパノール等の水溶性溶媒が好適に挙げられる。このとき、溶液の固形分が５〜３０重量％であることが好ましい。
水系樹脂をエマルジョンとして用いる場合は、エマルジョンの固形分が、１０〜６０重量％であることが好ましい。
【００５３】
水系樹脂、水系樹脂の溶液及び水系樹脂のエマルジョンは公知の方法により製造でき、市販品を用いてもよい。
水系樹脂の市販品としては、エポクロスＷＳ−３００、エポクロスＷＳ−５００、エポクロスＷＳ−７００（いずれも日本触媒社製）等が挙げられる。水系樹脂のエマルジョンとしては、例えば、エポクロスＫ−１０１０Ｅ、エポクロスＫ−１０２０Ｅ、エポクロスＫ−１０３０Ｅ、エポクロスＫ−２０１０Ｅ、エポクロスＫ−２０２０Ｅ、エポクロスＫ−２０３０Ｅ（いずれも日本触媒社製）等が挙げられる。
【００５４】
本発明において架橋剤（Ｂ２）としては、分子内に２個以上のカルボジイミド基を有する化合物であれば特に限定されない。具体的には、カルボジイミド基を分子中に２個以上有するトリイソプロピルベンゼンポリカルボジイミド等を水に分散した水系樹脂が挙げられ、反応生成物（Ａ）及び／又は水性液（Ｃ）に対する相溶性の観点から水系樹脂が好ましい。水系樹脂とは、水へ溶解できる又は水に分散できる樹脂の意味である。
【００５５】
（Ｂ２）は、水系樹脂を溶液として用いる、又は水系樹脂をエマルジョンとして用いることが、反応生成物（Ａ）及び／又は水性液（Ｃ）に対する相溶性に優れる観点から好ましい。
水系樹脂は、予め適当な溶剤に溶解させて溶液として用いることができ、溶剤としては、具体的には、例えば、水、１−メトキシ−２−プロパノール等の水溶性溶媒が好適に挙げられる。このとき、溶液の固形分が５〜３０重量％であることが好ましい。
水系樹脂をエマルジョンとして用いる場合は、エマルジョンの固形分が、１０〜６０重量％であることが好ましい。
【００５６】
水系樹脂、水系樹脂の溶液及び水系樹脂のエマルジョンは公知の方法により製造でき、市販品を用いてもよい。
水系樹脂の市販品としては、カルボジライトＳＶ−０２、カルボジライトＶ−０２、カルボジライトＶ−０２−Ｌ２、カルボジライトＶ−０４（いずれも日清紡績社製）等が挙げられる。
水系樹脂のエマルジョンとしては、ＵＣＡＲＬＮＫ  Ｃｒｏｓｌｉｎｋｅｒ  ＸＬ−２９ＳＥ（ユニオンカーバイド社製）、カルボジライトＥ−０１、カルボジライトＥ−０２、カルボジライトＥ−０３、カルボジライトＥ−０４（いずれも日清紡績社製）等が挙げられる。
【００５７】
本発明において架橋剤（Ｂ４）としては、分子内に２個以上のアジリジン基を有する化合物であれば特に限定されない。具体的には、４，４’−ビス（エチレンイミノカルボニルアミノ）ジフェニルメタン、２，２−ビスハイドロキシメチルブタノール−トリス〔３−（１−アジリジニル）プロピオネート〕、２，４，６−トリス（１’−アジリジニル）−１，３，５−トリアジン等が挙げられる。
【００５８】
本発明の水性液（Ｃ）用のゲル化剤に用いられる架橋剤は、（Ｂ１）〜（Ｂ４）からなる群から選ばれる少なくとも1つを含有していれば特に限定されず、単独で用いてもよく、２種以上を併用しても良い。これらの中でも、カルボキシル基と比較的低温で反応する点から多価オキサゾリン基含有化合物（Ｂ２）が好ましい。
【００５９】
水性液ゲルに配合される架橋剤（Ｂ１）〜（Ｂ４）の合計含有量は、ゲル化剤の重量を基準として、ゲル化後のゲルの保形性及びゲル強度の観点から、０．５〜２５．９重量％が好ましく、さらに好ましくは０．８３〜２５．０重量％、特に好ましくは１．４８〜２３．１重量％である。又、水性液ゲル中の架橋剤（Ｂ１）〜（Ｂ４）の合計含有量は、ゲル強度、水性液ゲルの美観（ゲルから水分や揮発成分が飛散した後の残存架橋剤の量が多くなり残存するゲルの美観が悪くなる）及び残存架橋剤の臭気の観点から、０．１〜７．０重量％が好ましく、さらに好ましくは０．１５〜５．０重量％、特に好ましくは０．３〜３．０重量％である。
【００６０】
反応生成物（Ａ）の含有量は、架橋させる条件、目標とする性能等により種々変化させることができるため特に限定はないが、ゲル化剤の重量を基準として、ゲル化後のゲルの保形性及びゲルの強度の観点から、７４．1〜９９．５重量％が好ましく、さらに好ましくは７５．０〜９９．１７重量％、特に好ましくは７６．９〜９８．５２重量％である。又、水性液ゲル中の反応生成物（Ａ）の含有量は、ゲル化後のゲルの透明性、ゲルの保形性及びゲルの強度、ゲルの臭気抑制の観点から、２．０〜２０．０重量％が好ましく、さらに好ましくは４．０〜１５．０重量％、特に好ましくは５．０〜１２．０重量％である。
【００６１】
本発明のゲル化剤におけるゲル化剤の重量を基準とする（Ｂ１）〜（Ｂ４）の合計含有量とゲル化剤の重量を基準とする（Ａ）の含有量の比｛（Ｂ１）〜（Ｂ４）の合計含有量／（Ａ）の含有量｝は、水性液ゲルの保形性に優れるという観点から、０．００５〜０．３５が好ましく、さらに好ましくは０．０３７５〜０．３０、特に好ましくは０．０４〜０．２５である。
【００６２】
水性液（Ｃ）としては、水単独、及び水に混合可能な水溶性化合物と水との混合物のことであり、水性液ゲルの透明性に優れるという観点から、反応生成物（Ａ）及び使用する架橋の何れもが溶解できるものが好ましい。水に混合可能な水溶性化合物としては、水溶性アルコール、水溶性エーテル、Ｎ−メチル−２−ピロリドン、γ−ブチロラクトン等が挙げられる。水溶性アルコールとしては、炭素数１〜６で、価数が１〜５の脂肪族アルコールが好ましく挙げられ、具体的にはメタノール、エタノール、ｎ−プロパノール、ｉ−プロパノール、ｎ−ブタノール、ｉ−ブタノール、ｓ−ブタノール、ｔ−ブタノール、エチレングリコール、プロピレングリコール、グリセリン、トリメチロールプロパン、ペンタエリスリトール、ソルビトール、３−メトキシ−３−メチル−１−ブタノール等が好ましく挙げられる。水溶性エーテルとしては、具体的に、プロピレングリコールモノメチルエーテル、プロピレングリコールモノエチルエーテル、ジプロピレングリコールモノメチルエーテル等が挙げられる。疎水性化合物（消臭剤及び／又は芳香剤等）を可溶化させる観点から、メタノール、エタノール、ｉ−プロパノール、プロピレングリコール、３−メトキシ−３−メチル−１−ブタノール、プロピレングリコールモノメチルエーテル、プロピレングリコールモノエチルエーテル、ジプロピレングリコールモノメチルエーテル、Ｎ−メチル−２−ピロリドンが好ましい。
【００６３】
水性液（Ｃ）において、水溶性化合物と水の重量比（水溶性化合物の重量／水の重量）は、反応生成物（Ａ）及び使用する架橋剤の何れもが溶解できる水性液となる重量比が好ましく、疎水性化合物（消臭剤及び／又は芳香剤等）の溶解のし易さ及びゲル化後の疎水性化合物（消臭剤及び／又は芳香剤等）本来の香りを阻害しない観点から、０／１００〜１００／０が好ましく、より好ましくは１０／９０〜９９／１、次に好ましくは３０／７０〜９８．５／１．５、特に好ましくは５０／５０〜９５／５である。
【００６４】
本発明のゲル化剤の使用方法としては、ゲル化剤と水性液（Ｃ）を使用して、公知の方法（特開２０００−１９２０１１号公報等）と同様の方法が用いられ、具体的には（ｉ）（Ａ）と（Ｂ１）〜（Ｂ４）からなる群より選ばれる少なくとも１つの架橋剤と（Ｃ）とを直接混合した後、反応させる方法、（ｉｉ）（Ａ）の水性液（Ｃ）溶液に（Ｂ１）〜（Ｂ４）からなる群より選ばれる少なくとも１つの架橋剤を混合した後、反応させる方法、（ｉｉｉ）（Ａ）に（Ｂ１）〜（Ｂ４）からなる群より選ばれる少なくとも１つの架橋剤の水性液（Ｃ）溶液を混合した後、反応させる方法、（ｉｖ）（Ａ）の水性液（Ｃ）溶液、並びに（Ｂ１）〜（Ｂ４）からなる群より選ばれる少なくとも１つの架橋剤の水性液（Ｃ）溶液をそれぞれ予め調整した後、両者を混合し、反応させる方法等で水性液ゲルを作成することができる。均一なゲルを得やすい観点から、好ましいゲル化剤の使用方法は（ｉｖ）である。
【００６５】
水性液ゲルとしては、反応生成物（Ａ）、（Ｂ１）〜（Ｂ４）からなる群より選ばれる少なくとも１つの架橋剤及び水性液（Ｃ）の他に、消臭性及び／又は芳香性を有する物質（Ｄ）や他の添加剤等を混合しゲル化させることが出来る。他の添加剤としては水溶性又は水不溶性であれ特に制限はないが、例えば溶剤（アルコール、アセトンなど）、顔料、染料、老化防止剤、紫外線吸収剤、紫外線遮蔽剤、界面活性剤、防腐剤等が挙げられる。目的に応じこれらの配合物の任意の濃度のものが使用出来る。水性液に不溶性の添加物を配合すれば透過率が低下するので、水性液ゲルの透明性の観点から、水不溶性のものは水性液ゲルの透過率が７０％以上になる様に少なく配合することが好ましい。
【００６６】
本発明において、消臭性及び／又は芳香性を有する物質（Ｄ）としては、消臭性、芳香性又は消臭兼芳香性を有する物質として一般的に使用されているものでよく、特に制限されない。
消臭性を有する物質としては、例えばイネ、松、ヒノキ、笹等の植物からの抽出物質、酸又はアルカリ性の水性液等があり、このものを水又は一部溶剤を含んだ水溶液で希釈した水性液とすることができる。
芳香性を有する物質としては、例えば天然香料や合成香料が挙げられ、これらは水溶性のものであればその水溶液、非水溶性のものであれば水と乳化剤、必要により溶剤などからなる水性エマルジョン又は水性液とすることができる。ここで、芳香性を有する物質はマスキング効果を兼備するため、実用上消臭性を有するとも言えることがある。
【００６７】
天然香料としては、じゃ香、霊猫香及び竜挺香等の動物性香料、アビエス油、アジヨクン油、アルモンド油、アンゲリカルート油、ベージル油、ベルガモット油、バーチ油、ボアバローズ油、カヤブテ油、カナンガ油、カブシカム、キャラウエー油、カルダモン油、カシア油、セロリー油、シンナモン油、シトロネラ油、コニャック油、コリアンダー油、キュベブ油、クミン油、樟脳油、ジル油、エストゴラン油、ユーリカ油、フエンネル油、ガーリック油、ジンジャー油、グレープフルーツ油、ホップ油、ジュニパーベリー油、ローレルリーフ油、レモン油、レモングラス油、ロベージ油、メース油、ナツメグ油、マンダリン油、タンゼリン油、カラシ油、はっか油、燈花油、玉ねぎ油、こしょう油、オレンジ油、セイジ油、スターアニス油、テレピン油、ウォームウッド油及び、ワニラ豆エキストラクト等の植物性香料等が含まれる。
【００６８】
合成香料としては、ピネン、リモネンなどの炭化水素、リナロール、ゲラニオール、シトロネオール、メントール、ボルネオール、ベンジルアルコール、アニスアルコール、β−フェニルエチルアルコール等のアルコール、アネノール、オイゲノール等のフェノール、ｎ−ブチルアルデヒド、イソブチルアルデヒド、ヘキシルアルデフド、ヘプチルアルデヒド、ｎ−ノニルアルデヒド、ノナジエナール、シトラール、シトロネラール、ベンズアルデヒド、シンナミックアルデヒド、ヘリオトロピン、ワニリン等のアルデヒド、メチルアミルケトン、メチルノニルケトン、ジアセチル、アセチルプロピオニル、アセチルブチリン、カルボン、メントン、樟脳、アセトフェノン、Ｐ−メチルアセトフェノン、イオノン等のケトン、アミルブチロラクトン、メチルフェニルグリシド酸エチル、γ−ノニルラクトン、クマリン、シネオール等のラクトン又はオキシド、メチルフオーメート、イソプロピルフオーメート、リナリールフオーメート、エチルアセテート、オクチルアセテート、メンチルアセテート、ベンジルアセテート、シンナミルアセテート、プロピオン酸ブチル、酢酸イソアミル、イソ酪酸イソプロピル、イソ吉草酸ゲラニル、カプロン酸アリル、ヘプチル酸ブチル、カプリル酸オクチル、ヘプチンカルボン酸メチル、ベラハゴン酸エチル、オクチンカルボン酸メチル、カプリン酸イソアシル、ラウリル酸メチル、ミリスチン酸エチル、安息香酸エチル、安息香酸ベンジル、フェニル酢酸メチル、フェニル酢酸ブチル、桂皮酸メチル、桂皮酸シンナミル、サルチン酸メチル、アニス酸エチル、アンスラニル酸メチル、エチルビルベート、エチルα−ブチルブチレート等のエステル等が含まれる。
【００６９】
消臭性及び／又は芳香性を有する物質（Ｄ）は一種類のみでもよいし、二種類以上を調合した調合物質でもよい。
上述した消臭性及び／又は芳香性を有する物質（Ｄ）とともに、バッチュリ油などの揮発保留剤、オイゲノールなどの変調剤、エチレングリコールアルキルエーテル、プロピレングリコールアルキルエーテル、プロピレングリコールアルキルエーテル等の可溶化溶剤もしくは揮散調整剤、その他香料工業に使用される種々の成分を添加しても差し支えない。
消臭性及び／又は芳香性を有する物質（Ｄ）の使用量は、その種類により多少異なるが消臭性能及び／又は香りの持続性の観点から、水性液ゲルの重量を基準として、０．１〜１５重量％が好ましい。
本発明において消臭性及び／又は芳香性を有する物質（Ｄ）単独又は（Ｄ）の水性液には、必要により他の添加物を配合することができる。この添加物としては、例えば顔料（蛍光性顔料や蓄光顔料を含む）、染料、老化防止剤、紫外線吸収剤、紫外線遮蔽剤、防腐剤、防かび剤、消泡剤、脱酸素剤、酸化防止剤、界面活性剤、アルコール、充填剤、増量剤などが挙げられる。
【００７０】
本発明の水性液ゲルの製造方法は、例えば（ｉ）（Ａ）と（Ｂ１）〜（Ｂ４）からなる群より選ばれる少なくとも１つの架橋剤と（Ｃ）を直接混合した後、反応させる方法、（ｉｉ）（Ａ）の水性液（Ｃ）溶液に（Ｂ１）〜（Ｂ４）からなる群より選ばれる少なくとも１つの架橋剤を混合した後、反応させる方法、（ｉｉｉ）（Ａ）に（Ｂ１）〜（Ｂ４）からなる群より選ばれる少なくとも１つの架橋剤の水性液（Ｃ）溶液を混合した後、反応させる方法、（ｉｖ）（Ａ）の水性液（Ｃ）溶液、（Ｂ１）〜（Ｂ４）からなる群より選ばれる少なくとも１つの架橋剤の水性液（Ｃ）溶液をそれぞれ予め調整した後、両者を混合した後、反応させる方法等があるが、均一なゲルを得やすく、好ましい方法は（ｉｖ）である。
【００７１】
（Ａ）と（Ｂ１）〜（Ｂ４）からなる群より選ばれる少なくとも１つの架橋剤との反応が進むと反応系の粘度が上昇してくる。更に進むとゲル化する。（Ａ）と（Ｂ１）〜（Ｂ４）からなる群より選ばれる少なくとも１つの架橋剤とを反応する際の温度及び反応時間は特に限定はないが、水性液が揮散せず、且つ架橋反応のし易さの観点から、反応温度としては、５〜６０℃が好ましく、さらに好ましくは１５〜５８℃、次にさらに好ましくは２０〜５５℃、特に好ましくは３０〜５０℃である。
反応時間としては、５〜３９℃で反応させる場合は、半日から１０日間で反応が完結し、４０〜６０℃で反応させる場合には数時間〜１日間を要する。
【００７２】
反応生成物（Ａ）と（Ｂ１）〜（Ｂ４）からなる群より選ばれる少なくとも１つの架橋剤との反応において、（Ａ）の含有量と［（Ｂ１）〜（Ｂ４）の合計］の含有量は架橋剤の官能基の数により調整すればよいが、ゲル化剤の重量｛（Ａ）の重量と（Ｂ１）〜（Ｂ４）の合計重量との合計｝を基準として、ゲル化後のゲルの保形性及びゲル強度の観点から、反応生成物（Ａ）の含有量は、７４．１〜９９．５重量％が好ましく、さらに好ましくは７５．０〜９９．１７重量％、特に好ましくは７６．９〜９８．５２重量％である。同じく架橋剤（Ｂ１）〜（Ｂ４）の合計含有量は、０．５〜２５．９重量％が好ましく、さらに好ましくは０．８３〜２５．０重量％、特に好ましくは１．４８〜２３．１重量％である。同じく［（Ｂ１）〜（Ｂ４）の合計含有量］と（Ａ）の含有量の比｛［（Ｂ１）〜（Ｂ４）の合計含有量］／（Ａ）の含有量｝は、０．００５〜０．３５が好ましく、さらに好ましくは０．３７５〜０．３０、特に好ましくは０．０４〜０．２５で反応させるのがよい。
【００７３】
又、水性液ゲルの重量を基準として、ゲル強度、水性液ゲルの美観（ゲルから水分や揮発成分が飛散した後の残存するゲルの量が多くなると残存するゲルの美観が悪くなる）の観点から、反応性生物（Ａ）の含有量は２．０〜２０．０重量％が好ましく、さらに好ましくは４．０〜１５．０重量％、特に好ましくは５．０〜１２．０重量％である。同じく、同様の観点から、架橋剤（Ｂ１）〜（Ｂ４）の合計含有量は、０．１〜７．０重量％が好ましく、さらに好ましくは０．１５〜５．０重量％、特に好ましくは０．３〜３．０重量％である。同じく水性液（Ｃ）の含有量は、７３．０〜９７．９重量％が好ましく、さらに好ましくは８０．０〜９５．８５重量％、特に好ましくは８５．０〜９４．７重量％である。同じく、同様の観点から、（Ｃ）の含有量に対する（Ａ）と（Ｂ１）〜（Ｂ４）との合計含有量の比率は、０．０２１〜０．３７０が好ましく、さらに好ましくは０．０４３〜０．２５０、特に好ましくは０．０５６〜０．１７６である。
【００７４】
本発明の製造方法により、透明性の大きな水性液ゲルが得られる。水性液ゲルの透明性は透過率（％）で測定が出来る。水性液ゲルの透過率（％）は水性液ゲルの美観及びインテリア性の観点（特に、消臭剤及び／又は芳香剤として使用した場合）から、７０〜１００が好ましく、さらに好ましくは７５〜１００、特に好ましくは８０〜１００である。
【００７５】
（透過率の測定法）
密栓付きの１０ｍｍ厚のガラス製セル中に架橋前の水性液ゲルを仕込み密閉とし、５０℃で２４時間架橋反応させて水性液ゲルを作成する。更に２５℃で６時間温調した後、分光光度計（島津製作所製、ＵＶ−１２００）にて可視光（７００ｎｍ）の透過率を測定する。
【００７６】
本発明の水性液ゲル及び本発明の製造方法により得られる水性液ゲルは、消臭及び／又は芳香剤に広く用いることができる。
【実施例】
【００７７】
以下製造例、実施例により本発明を更に説明するが、本発明はこれに限定されるものではない。以下、特に定めない限り、部は重量部、％は重量％を表す。
【００７８】
製造例１  反応生成物（Ａ１）の調整
イソバン−１８（７．９部）にエタノール（７０．６部）、１，２，３，４−テトラメチレンイミダゾリニウム・モノメチル炭酸塩（分子量：２０４）の４８％メタノール溶液（２１．５部）を加え５０〜６０℃で攪拌すると４時間で均一に溶解した。このようにして得られた水溶液を、減圧乾燥機を用いて乾燥温度８０℃、減圧度−１００ｋＰａで３時間乾燥した後、クッキングミキサーで粉砕して体積平均粒径３５０μｍ（日機装社製、商品名：マイクロトラックＦＲＡ粒度分析計で測定）、オニウムカチオン中和率５０．０モル％の反応生成物（Ａ１）を得た。なお、中和率は無水マレイン酸由来のカルボキシル基全てに対する比率であり、以下の製造例、実施例及び比較例においても同様である。
イソバン−１８：イソブチレン／無水マレイン酸共重合体、分子量３５×１０4、クラレ社製。
【００７９】
製造例２  反応生成物（Ａ２）の調整
製造例１において、イソバン−１８に代えてＧＡＮＴＲＥＺ  ＡＮ１３９、エタノール（７０．６部）に代えて７０．８部、１，２，３，４−テトラメチレンイミダゾリニウム・モノメチル炭酸塩（分子量：２０４）の４８％メタノール溶液（２１．５部）に代えて２１．３部を用いた以外は同様な方法によりオニウムカチオン中和率５０．０モル％の反応生成物（Ａ２）を得た。
ＧＡＮＴＲＥＺ  ＡＮ１３９：メチルビニルエーテル／無水マレイン酸共重合体、分子量６．９０×１０5、アイエスピー・ジャパン社製。
【００８０】
製造例３  反応生成物（Ａ３）の調整
製造例１において、イソバン−１８（７．９部）に代えて９．５部、エタノール（７０．６部）に代えて８５．３部、１，２，３，４−テトラメチレンイミダゾリニウム・モノメチル炭酸塩（分子量：２０４）の４８％メタノール溶液（２１．５部）に代えて５．２部を用いた以外は同様な方法によりオニウムカチオン中和率１０．０モル％の反応生成物（Ａ３）を得た。
【００８１】
製造例４  反応生成物（Ａ４）の調整
製造例１において、イソバン−１８（７．９部）に代えてＧＡＮＴＲＥＺ  ＡＮ１３９（８．８部）、エタノール（７０．６部）に代えて７９．３部、１，２，３，４−テトラメチレンイミダゾリニウム・モノメチル炭酸塩（分子量：２０４）の４８％メタノール溶液（２１．５部）に代えて１１．９部を用いた以外は同様な方法によりオニウムカチオン中和率２５．０モル％の反応生成物（Ａ４）を得た。
【００８２】
製造例５  反応生成物（Ａ５）の調整
製造例１において、イソバン−１８（７．９部）に代えてＧＡＮＴＲＥＺ  ＡＮ１３９（６．５部）、エタノール（７０．６部）に代えて５８．４部、１，２，３，４−テトラメチレンイミダゾリニウム・モノメチル炭酸塩（分子量：２０４）の４８％メタノール溶液（２１．５部）に代えて３５．１部を用いた以外は同様な方法によりオニウムカチオン中和率１００．０モル％の反応生成物（Ａ５）を得た。
【００８３】
製造例６  反応生成物（Ａ６）の調整
製造例１において、イソバン−１８（７．９部）に代えて９．５部、エタノール（７０．６部）に代えて８５．９部、１，２，３，４−テトラメチレンイミダゾリニウム・モノメチル炭酸塩（分子量：２０４）の４８％メタノール溶液（２１．５部）に代えて、ＴＥＡＨ−４０Ｗ（４．６部）を用いた以外は同様な方法によりオニウムカチオン中和率１０．０モル％の反応生成物（Ａ６）を得た。
ＴＥＡＨ-４０Ｗ：テトラエチルアンモニウムハイドロオキサイド（分子量：１４７）の４０％水溶液、ライオン・アクゾ社製。
【００８４】
製造例７  反応生成物（Ａ７）の調整
イソバン１８（８．６部）にエタノール（７７．０部）、１，２，３，４−テトラメチレンイミダゾリニウム・モノメチル炭酸塩（分子量：２０４）の４８％メタノール溶液（１２．０部）、アンモニア含有量２８％のアンモニア水溶液（２．４部）を加え５０〜６０℃で攪拌すると４時間で均一に溶解した。このようにして得られた水溶液を、減圧乾燥機を用いて乾燥温度８０℃、減圧度−１００ｋＰａで３時間乾燥した後、クッキングミキサーで粉砕して体積平均粒径３５０μｍ（日機装社製、商品名：マイクロトラックＦＲＡ粒度分析計で測定）、オニウムカチオン中和率２５．０モル％、アンモニア中和率２５．０モル％の反応生成物（Ａ７）を得た。
【００８５】
製造例８  反応生成物（Ａ８）の調整
製造例７において、イソバン−１８に代えてＧＡＮＴＲＥＺ  ＡＮ１３９、エタノール（７７．０部）に代えて７７．２部、１，２，３，４−テトラメチレンイミダゾリニウム・モノメチル炭酸塩（分子量：２０４）の４８％メタノール溶液（１２．０部）に代えて１１．８部を用いた以外は同様な方法によりオニウムカチオン中和率２５．０モル％、アンモニア中和率２５．０モル％の反応生成物（Ａ８）を得た。
【００８６】
製造例９  反応生成物（Ａ９）の調整
製造例７において、イソバン−１８（８．６部）に代えて９．６部、エタノール（７７．０部）に代えて８６．０部、１，２，３，４−テトラメチレンイミダゾリニウム・モノメチル炭酸塩（分子量：２０４）の４８％メタノール溶液（１２．０部）に代えて４．２部、アンモニア含有量２８％のアンモニア水溶液（２．４部）に代えて０．２部を用いた以外は同様な方法によりオニウムカチオン中和率８．０モル％、アンモニア中和率２．０モル％の反応生成物（Ａ９）を得た。
【００８７】
製造例１０  反応生成物（Ａ１０）の調整
製造例７において、イソバン−１８（８．６部）に代えて７．０部、エタノール（７７．０部）に代えて６３．３部、１，２，３，４−テトラメチレンイミダゾリニウム・モノメチル炭酸塩（分子量：２０４）の４８％メタノール溶液（１２．０部）に代えて２５．１部、アンモニア含有量２８％のアンモニア水溶液（２．４部）に代えて４．６部を用いた以外は同様な方法によりオニウムカチオン中和率６０．０モル％、アンモニア中和率４０．０モル％の反応生成物（Ａ１０）を得た。
【００８８】
製造例１１  反応生成物（Ａ１１）の調整
製造例７において、イソバン−１０（８．６部）に代えて６．５部、エタノール（７７．０部）に代えて５８．９部、１，２，３，４−テトラメチレンイミダゾリニウム・モノメチル炭酸塩（分子量：２０４）の４８％メタノール溶液（１２．０部）に代えて３３．３部、アンモニア含有量２８％のアンモニア水溶液（２．４部）に代えて１．３部を用いた以外は同様な方法によりオニウムカチオン中和率９０．０モル％、アンモニア中和率１０．０モル％の反応生成物（Ａ１１）を得た。
【００８９】
製造例１２  反応生成物（Ａ１２）の調整
製造例７において、エタノール（７７．０部）に代えて７７．４部、１，２，３，４−テトラメチレンイミダゾリニウム・モノメチル炭酸塩（分子量：２０４）の４８％メタノール溶液（１２．０部）に代えて１−エチル−３−メチルイミダゾリウム・モノメチル炭酸塩（分子量：１８７）の４５％メタノール溶液（１１．７部）、アンモニア含有量２８％のアンモニア水溶液（２．４部）に代えて２．３部を用いた以外は同様な方法によりオニウムカチオン中和率２５．０モル％、アンモニア中和率２５．０モル％の反応生成物（Ａ１２）を得た。
【００９０】
製造例１３  反応生成物（Ａ１３）の調整
イソバン１８（９．８部）にイオン交換水（８８．３部）、アンモニア含有量２８％のアンモニア水溶液（１．９部）を加え５０〜６０℃で攪拌すると４時間で均一に溶解した。このようにして得られた水溶液を、減圧乾燥機を用いて乾燥温度８０℃、減圧度−１００ｋＰａで３時間乾燥した後、クッキングミキサーで粉砕して体積平均粒径３５０μｍ（日機装社製、商品名：マイクロトラックＦＲＡ粒度分析計で測定）、アンモニア中和率２５．０モル％の反応生成物（Ａ１３）を得た。
【００９１】
製造例１４  反応生成物（Ａ１４）の調整
製造例１３において、イソバン−１８に（９．８部）代えてＧＡＮＴＲＥＺ  ＡＮ１３９（９．６部）、イオン交換水（８８．３部）に代えて８６．６部、アンモニア含有量２８％のアンモニア水溶液（１．９部）に代えて３．８部を用いた以外は同様な方法によりアンモニア中和率５０．０モル％の反応生成物（Ａ１４）を得た。
【００９２】
製造例１５  反応生成物の水性液溶液（Ａ１５）の調整
ＧＡＮＴＲＥＺ  ＡＮ１３９（８．７部）に１，２，３，４−テトラメチレンイミダゾリニウム・モノメチル炭酸塩（分子量：２０４）の４８％メタノール溶液（１１．９部）、アンモニア含有量２８％のアンモニア水溶液（１．０部）、イオン交換水（７７．３部）及びエタノール（１．１部）を加え５０〜６０℃で攪拌すると４時間で均一に溶解し、オニウムカチオン中和率２５．０モル％、アンモニア中和率１０．０モル％の反応生成物の水性液溶液（Ａ１５）を得た。
【００９３】
製造例１６  水性液（Ｃ１）の調整
イオン交換水（６０部）にエタノール（４０部）を加えて均一で透明な水性液(Ｃ１)を調整した。
【００９４】
製造例１７  水性液（Ｃ２）の調整
イオン交換水（９０部）にプロピレングリコールモノメチルエーテル（１０部）を加えて均一で透明な水性液(Ｃ２)を調整した。
【００９５】
製造例１８  水性液（Ｃ３）の調整
消臭性を有する物質としてエポリオンＳＫ−５００（５部）にイオン交換水（８５．２部）とエタノール（９．８部）を加え均一に溶解し、水性液（Ｃ３）を調整した。
エポリオンＳＫ−５００：ベタイン化合物、アルコールアミン、有機酸塩化合物及びリン酸の混合物の水溶液（純分４０％）、新エポリオン社製
【００９６】
製造例１９  水性液（Ｃ４）の調整
フローラル系香料（０．５部）にノニポール１２０（０．５部）、エタノール（９．９部）及びイオン交換水（８９．１部）を加え均一に溶解し、水性液（Ｃ４）を調整した。
フローラル系香料：品名”ラベンダー”、品番”ＯＦＲ−２３２１”、長谷川香料社製
ノニポール１２０：ポリオキシエチレンノニルフェニルエーテル系非イオン界面活性剤、三洋化成工業（株）製
【００９７】
実施例１  水性液ゲル（Ｅ１）の調整
製造例１で調製したＡ１（５．０部）に製造例１６で調製したＣ１（９４．７部）を加え２５℃で３０分間攪拌して均一に溶解した後、さらに多価エポキシ基含有化合物（Ｂ１−１）としてエチレングリコールジグリシジルエーテル（０．３部）を加え、２５℃で３０分間攪拌して均一で透明な水性液を調整した。このようにして得られた水性液を５０℃恒温槽で２４時間反応を行い、均一で透明な水性液ゲル（Ｅ１）を得た。本水性液ゲル（Ｅ１）は、反応生成物（Ａ）の量５．０％、多価エポキシ含有化合物（Ｂ１−１）の量０．３％、多価エポキシ含有化合物（Ｂ１−１）／反応生成物（Ａ）比０．０６、及びエタノール／水の比率４０／６０であった。
【００９８】
実施例２  水性液ゲル（Ｅ２）の調整
製造例６で調整したＡ６（５．０部）にエタノール（９２．０部）を加え２５℃で３０分間攪拌して均一に溶解した後、さらに多価オキサゾリン基含有化合物（Ｂ２−１）としてエポクロスＷＳ−３００（３．０部）を加え、２５℃で３０分間攪拌して均一で透明な水性液を調整した。このようにして得られた水性液を５０℃恒温槽で２４時間反応を行い、均一で透明な水性液ゲル（Ｅ２）を得た。本水性液ゲル（Ｅ２）は、反応生成物（Ａ）の量５．０％、多価オキサゾリン基含有化合物（Ｂ２−１）の量０．３％、多価オキサゾリン基含有化合物（Ｂ２−１）／反応生成物（Ａ）比０．０６、及びエタノール／水の比率９７．１／２．９であった。
エポクロスＷＳ−３００：オキサゾリン基含有ポリマー（３官能）の水溶液、固形分１０％、日本触媒社製
【００９９】
実施例３  水性液ゲル（Ｅ３）の調整
製造例２で調整したＡ２（５．０部）にイオン交換水（９４．３７部）を加え２５℃で３０分間攪拌して均一に溶解した後、さらに多価カルボジイミド基含有化合物（Ｂ３−１）としてカルボジライトＳＶ−０２（０．６３部）を加え、２５℃で３０分間攪拌して均一で透明な水性液を調整した。このようにして得られた水性液を５０℃恒温槽で２４時間反応を行い、均一で透明な水性液ゲル（Ｅ２）を得た。本水性液ゲル（Ｅ２）は、反応生成物（Ａ）の量５．０％、多価カルボジイミド基含有化合物（Ｂ３−１）の量０．２５％、多価カルボジイミド基含有化合物（Ｂ３）／反応生成物（Ａ）比０．０５、及びエタノール／水の比率０／１００であった。
カルボジライトＳＶ−０２：多価カルボジイミド基含有化合物の水溶液、固形分４０％、日清紡績社製
【０１００】
実施例４  水性液ゲル（Ｅ４）の調整
製造例６で調整したＡ６（５．０部）にエタノール（９４．９部）を加え２５℃で３０分間攪拌して均一に溶解した後、さらに多価アジリジン基含有化合物（Ｂ４−１）として２，２−ビスハイドロキシメチルブタノール−トリス〔３−（１−アジリジニル）プロピオネート〕（０．１部）を加え、２５℃で３０分間攪拌して均一で透明な水性液を調整した。このようにして得られた水性液を５０℃恒温槽で２４時間反応を行い、均一で透明な水性液ゲル（Ｅ４）を得た。本水性液ゲル（Ｅ４）は、反応生成物（Ａ）の量５．０％、多価アジリジン含有化合物（Ｂ４−１）の量０．１％、多価アジリジン含有化合物（Ｂ４−１）／反応生成物（Ａ）比０．０２、及びエタノール／水の比率１００／０であった。
【０１０１】
実施例５〜６、実施例１０及び実施例１３〜１６
実施例２において、仕込み量を表１及び表２に示す値にした以外は、実施例２と同様にして、水性ゲル（Ｅ５）〜（Ｅ６）、（Ｅ１０）及び（Ｅ１３）〜（Ｅ１６）を得た。水性ゲル（Ｅ５）〜（Ｅ６）、（Ｅ１０）及び（Ｅ１３）〜（Ｅ１６）の（１）水性液ゲル中の反応生成物（Ａ）の量、（２）水性液ゲル中の架橋剤（Ｂ１）〜（Ｂ４）の合計量、（３）[（Ｂ１）〜（Ｂ４）]／（Ａ）の比、（４）アルコール／水の比を表１及び表２に示した。
【０１０２】
実施例７〜９、実施例１１〜１２及び実施例１７〜１９
実施例１において、仕込み量を表１及び表２に示す値にした以外は、実施例１と同様にして、水性ゲル（Ｅ７）〜（Ｅ９）、（Ｅ１１）〜（Ｅ１２）及び（Ｅ１７）〜（Ｅ１９）を得た。水性ゲル（Ｅ７）〜（Ｅ９）、（Ｅ１１）〜（Ｅ１２）及び（Ｅ１７）〜（Ｅ１９）の（１）水性液ゲル中の反応生成物（Ａ）の量、（２）水性液ゲル中の架橋剤（Ｂ１）〜（Ｂ４）の合計量、（３）[（Ｂ１）〜（Ｂ４）]／（Ａ）の比、（４）アルコール／水の比を表１及び表２に示した。
【０１０３】
比較例１
特許文献９（特開平１−１１９２５８号公報）に準じて、次の様にゲルを作成した。カーボポール９８０（１．５部）に、製造例１６で調整したＣ１（９４．５部）を加え、攪拌しながら沸騰するまで加熱しカーボポール９８０を溶解させた後、２５℃まで冷却し（ａ）液と得た。製造例１９で使用したフローラル系香料（０．５部）に製造例１９で使用したノニポール１２０（０．５部）を加え、攪拌し溶解して、（ｂ）液を得た。トリエタノールアミン（３．０部）を（ｃ）液とした。次に、（ｂ）液と（ｃ）液を混合し、この混合液に（ａ）液を加えながら混合すると瞬時に透明なゲルが生成した。このゲルを水性ゲル（Ｅ２０）とした。
カーボポール９８０：カルボキシビニルポリマー、ビーエフグットリッチ（ＢＦ  Ｇｏｏｄｒｉｃｈ）社製
【０１０４】
比較例２
特許文献１２（特開２００３−３０２９号公報）の実施例１に準じて、次の様にジアセトアクリルアミド共重合体変性ポリビニルアルコールを作成した。攪拌機、温度計、滴下ロート及び還流冷却器を取り付けたフラスコ内に、酢酸ビニル（６７２部）、ジアセトンアクリルアミド（１０部）、及びメタノール（１７８部）を仕込み、系内の室素置換を行なった後、内温を６０℃まで昇温した。この系に２，２’−アゾビスイソブチロニトリル（１部）をメタノール（５０部）に溶解した溶液を添加し重合を開始した。重合開始後、５時間かけて、ジアセトンアクリルアミド（５５部）をメタノール（３５部）に溶解した溶液を一定速度で滴下し、６時間後に冷却し、重合を停止した。重合収率は７８％であった。得られた反応混合物にメタノール蒸気を加えながら残存する酢酸ビニルを留出し、ジアセトンアクリルアミド共重合体成分を含有する酢酸ビニル系重合体の５０％メタノール溶液を得た。この混合物（５００部）にメタノール（５０部）と水酸化ナトリウムの４％メタノール溶液（１０部）とを加えて良く混合し、４０℃で鹸化反応を行なった。得られたゲル状物を粉砕し、メタノールでよく洗浄した後に乾燥して、ジアセトンアクリルアミド共重合体変性ポリビニルアルコールを得た。得られたジアセトアクリルアミド共重合変性ビニルアルコール（４部）をイオン交換水（７７．４部）に分散させ、９０℃に加熱し３０分間攪拌を続け完全に溶解させた。次いで、得られた溶液を５０℃以下に冷却した後、界面活性剤として、製造例１９で使用したノニポール１２０（０．６部）、エタノール（９．４部）、製造例１９で使用したフローラル系香料（０．６部）及び架橋剤としてアジピン酸ジヒドラジド１０重量％水溶液（８部）を混合し、水性ゲル状芳香剤用組成物を調整した。続いて、得られた組成物を２５℃で二日間放置してゲル化反応させることによって透明な水性ゲル状芳香剤を得た。このゲルを水性ゲル（Ｅ２１）とした。
【０１０５】
【表１】
2010065120.tif 000002
【０１０６】
【表２】
2010065120.tif 000003
【０１０７】
実施例１〜１９及び比較例１〜２の評価結果を表３に示す。
【０１０８】
【表３】
2010065120.tif 000004
【０１０９】
評価方法は、以下の通りである。
（１）ゲルの外観（１）
上記に記載した透過率の評価方法に準じて作成したゲルの外観を透過率により次のように評価した。
○…透過率１００〜７０のもの
△…透過率６９〜３１のもの
×…透過率３０〜０のもの
（２）ゲルの外観（２）
ゲルの外観（１）で使用したゲルを−２０℃で１６時間冷却させたものを２５℃で８時間放置し、上記に記載した透過率の評価方法に準じてゲルの外観を透過率により次のように評価した。
○…透過率１００〜７０のもの
△…透過率６９〜３１のもの
×…透過率３０〜０のもの
【０１１０】
（３）透過率
上記に記載した評価法に準じて行った。
（４）低温安定性
直径４ｃｍの円柱状の密栓付き容器に試料５０ｇとり、５０℃で２４時間反応させて作成したゲルを４℃恒温槽中に１週間放置し、さらに２５℃で８時間放置した後、ゲルの表面の分離物をキムワイプ  ワイパーＳ−２００で拭き取り、キムワイプの重量増加分により次のように評価した。
○…重量増加分０．１０ｇ以下のもの
△…重量増加分０．１１〜０．１９ｇのもの
×…離水する重量増加分０．２０以上のもの
キムワイプ  ワイパーＳ−２００：パルプシート、パルプ１００％、シートサイズ（１２０ｍｍ×２１５ｍｍ）、日本製紙クレシア社製。
【０１１１】
（５）ゲルの保形性
直径３．５ｃｍ、高さ１２ｃｍの円柱状密栓付きガラス製の容器に半量（底面から６ｃｍ）のゲルを密栓をして５０℃で２４時間反応させてゲルを調整し、さらに２５℃で６時間放置した。ゲル上部表面に接する位置（Ａ）に印を付けた後、容器を真横に寝かせ、寝かせてから１時間後のゲルの先端からガラス面に垂直に下ろした位置（Ｂ）に印を付けた。位置（Ａ）から位置（Ｂ）までの距離をゲルの移動距離とし、ゲルの保形性を評価した。
○…ゲルの移動距離が２ｃｍ以下のもの
△…ゲルの移動距離が２ｃｍを超えて、４ｃｍ以下のもの
×…ゲルの移動距離が６ｃｍを超えて、流動したもの
（６）高温安定性
上記に記載の「ゲルの保形性」評価方法で作成した試料を５０℃恒温槽中に７２時間放置し、５０℃の雰囲気下で容器を真横に寝かせ、寝かせてから１時間後に上記に記載の「ゲルの保形性」評価方法に準じてゲルの移動距離を測定し、高温安定性を次のように評価した。
○…ゲルの移動距離が２ｃｍ以下のもの
△…ゲルの移動距離が２ｃｍを超えて、４ｃｍ以下のもの
×…ゲルの移動距離が６ｃｍを超え、流動したもの
【０１１２】
（７）アンモニア臭気の有無
直径３．５ｃｍ、高さ１２ｃｍの円柱状密栓付きガラス製の容器に半量（底面から６ｃｍ）のゲルを密栓をして５０℃で２４時間反応させてゲルを調整し、さらに２５℃で６時間放置した。一般の男女各１０名により、ガラス製容器の蓋を開けアンモニア臭気の有無を評価した。
○…アンモニアの臭気を感じた者が２名以下のもの
△…アンモニアの臭気を感じた者が３名〜５名のもの
×…アンモニアの臭気を感じた者が６名以上のもの
【０１１３】
表３の結果から、実施例１〜１９の実施例は、ゲルの外観、透過率、低温安定性、保形性、高温安定性及びアンモニア臭気の有無に優れることが分かる。比較例１，２は、低温でゲルからの離水が発生し、低温安定性が悪かった。又、比較例１は、架橋構造が形成されていないため保形性及び高温安定性が不良であった。
【産業上の利用可能性】
【０１１４】
本発明の水性液用ゲル化剤、水性液ゲル及び水性液ゲルの製造方法は、以下の効果を奏する。
（１）本発明の水性液用ゲル化剤で水性液をゲル化したゲル及び本発明の製造方法で得られたゲルは保形性が良いため、容器を移動したり倒した場合、ゲルが変形したり、ゲルがこぼれることがなく、取り扱いやすい。
（２）本発明の水性液用ゲル化剤で水性液をゲル化したゲル及び本発明の製造方法で得られたゲルは透明感があるので、美観に優れる。
（３）本発明の水性液用ゲル化剤で水性液をゲル化したゲル及び本発明の製造方法で得られたゲルは、ゲルからの離液現象やゲルのひび割れなどが発生しないので，貯蔵安定性に優れる。
（４）高濃度のアルコールを含有する水性液に香料を混合・ゲル化できるので、冬場の気温が低い場合でも香料などの揮散性に優れる。
（５）水系ゲル作成時のアンモニア発生が極めて少ない。
また、本発明の水性液ゲルの製造方法は、以下の効果を奏する。
（６）本発明の製造方法は、低い温度でゲルを製造できるので、製造時の香料の揮散や香料の変質が起こりにくい。
以上のことから、本発明の水性液用ゲル化剤で得られた水性液ゲル及び水性液ゲルの製造方法により得られたゲルは、消臭及び／又は芳香剤として有用である。
また、本発明の水性液ゲルの製造方法は、以下の効果を奏する。
（７）本発明の製造方法は、低い温度でゲルを製造できるので、製造時の香料の揮散や香料の変質が起こりにくい。
以上のことから、本発明の水性液用ゲル化剤で得られた水性液ゲル及び水性液ゲルの製造方法により得られたゲルは、消臭及び／又は芳香剤として有用である。